(57)【要約】  相溶化剤と組み合わせてポリアルファ−１，３−グルカンを含むポリアミド組成物およびそのような組成物の調製方法が本明細書に記載される。そのようなポリアミド組成物は、相溶化剤を欠くポリアミド組成物と比べて改善された破断点伸びを示す。これらのポリアミド組成物は、１９２時間２気圧の圧力で１２０℃での水への暴露後にＡＳＴＭ  Ｄ６３８に従って測定されるときに少なくとも９％の破断点伸びを示す。【特許請求の範囲】
【請求項１】
ポリアミド組成物であって
（ａ）約２０〜約９９重量％のポリアミド、
（ｂ）約０．５〜約４０重量％のポリアルファ−１，３−グルカン、
（ｃ）約０．５〜約４０重量％の相溶化剤
を含み、
前記ポリアミド組成物が、ＡＳＴＭ  Ｄ６３８に従って測定されるときに少なくとも５パーセントの初期破断点伸びを有するポリアミド組成物。
【請求項２】
前記ポリアミドが、ポリ（ヘキサメチレンテレフタルアミド／２−メチルペンタメチレンテレフタルアミド）（ＰＡ６Ｔ／ＤＴ）；ポリ（ヘキサメチレンヘキサンジアミド）（ＰＡ６６）；ポリ（ヘキサメチレンドデカンジアミド）（ＰＡ６１２）；ポリ（ヘキサメチレンデカンジアミド）（ＰＡ６１０）；ポリ（ε−カプロラクタム）（ＰＡ６）；およびこれらの組み合わせからなる群から選択される請求項１に記載のポリアミド組成物。
【請求項３】
前記相溶化剤が、無水マレイン酸グラフト化エチレン／α−オレフィンコポリマー、無水マレイン酸グラフト化エチレン−プロピレン−ジエン（ＥＰＤＭ）ポリマー、エチレン（メタ）アクリレートコポリマー、およびこれらの組み合わせからなる群から選択される請求項１に記載のポリアミド組成物。
【請求項４】
請求項１に記載のポリアミド組成物から製造される物品。
【請求項５】
ポリアミド組成物であって、
（ａ）約２０〜約９９重量％のポリアミド、
（ｂ）約０．５〜約４０重量％のポリアルファ−１，３−グルカン、
（ｃ）約０．５〜約４０重量％の相溶化剤
を含み、
前記ポリアミド組成物が、ＡＳＴＭ  Ｄ６３８に従って測定されるときに少なくとも５パーセントの初期破断点伸びを有し；かつ、
前記ポリアミド組成物が、２気圧の圧力で１２０℃での水への１９２時間の暴露後に、ＡＳＴＭ  Ｄ６３８に従って測定されるときに少なくとも９パーセントの破断点伸びを示すポリアミド組成物。
【請求項６】
前記ポリアミドが、ポリ（ヘキサメチレンテレフタルアミド／２−メチルペンタメチレンテレフタルアミド）（ＰＡ６Ｔ／ＤＴ）；ポリ（ヘキサメチレンヘキサンジアミド）（ＰＡ６６）；ポリ（ヘキサメチレンドデカンジアミド）（ＰＡ６１２）；ポリ（ヘキサメチレンデカンジアミド）（ＰＡ６１０）；ポリ（ε−カプロラクタム）（ＰＡ６）；およびこれらの組み合わせからなる群から選択される請求項５に記載のポリアミド組成物。
【請求項７】
前記相溶化剤が、無水マレイン酸グラフト化エチレン／α−オレフィンコポリマー、無水マレイン酸グラフト化エチレン−プロピレン−ジエン（ＥＰＤＭ）ポリマー、エチレン（メタ）アクリレートコポリマー、およびこれらの組み合わせからなる群から選択される請求項５に記載のポリアミド組成物。
【請求項８】
請求項５に記載のポリアミド組成物から製造される物品。
【発明の詳細な説明】
【技術分野】
【０００１】
相溶化剤と組み合わせてポリアルファ−１，３−グルカンを含むポリアミド組成物およびそのような組成物の調製方法が本明細書に記載される。ポリアルファ−１，３−グルカンと相溶化剤とを含むポリアミド組成物から製造される物品もまた本明細書に記載される。
【背景技術】
【０００２】
ポリアミドをベースとする物品は典型的には、望ましい耐化学薬品性、加工性および耐熱性特性を有する。これは、それらを、１５０℃超、さらに２００℃超の温度に多くの場合達する要求の厳しい高性能用途向けに特に好適なものにする。そのような物品が、とりわけ水溶液の存在下で、長期間高温に曝される場合、機械的性能は一般に、ポリアミドの加水分解のために低下する傾向がある。そのような物品の耐加水分解性を改善したいという一般的な願望がある。
【０００３】
出願第国際公開第２０１６／１０６０６８号パンフレットは、様々なポリマーと組み合わせてアルファ−１，３−グルカンを含む組成物およびそのような組成物の幾つかの物理的特性を開示している。
【発明を実施するための形態】
【０００４】
略語
特許請求の範囲および本明細書は、以下に示される略語および定義を用いて解釈されるべきである。
「％」は、用語パーセントを意味する。
「ｗｔ％」は、重量パーセントを意味する。
「ｈｒｓ」は、時間を意味する。
「ａｔｍ」は、気圧を意味する。
「ｍｍ」は、ミリメートルを意味する。
「ｍｉｎ」は、分を意味する。
【０００５】
定義
本明細書で用いるところでは、冠詞「ａ」は、１つだけでなく２つ以上をも意味し、その指示対象の名詞を単数の文法上のカテゴリーに必ずしも限定しない。
【０００６】
本明細書で用いるところでは、用語「物品」は、その全体または一部をさらに処理することなしに特定の用途／目的に好適である形態、形状、構成にある品物、物、構造体、物体、要素、装置等を意味する。
【０００７】
物品は、部分的に完成し、そしてさらなる処理を待っているか、または一緒に完成品を構成することになる他の要素／組立部品で組み立てられるかのどちらかである１つもしくは複数の要素または組立部品を含んでもよい。加えて、本明細書で用いるところでは、用語「物品」は、物品のシステムまたは構成を意味する場合がある。
【０００８】
本出願に明記される様々な範囲での数値の使用は、特に明確に示さない限り、記述された範囲内の最小値および最大値が両方とも単語「約」に続くかのように近似値として記述される。このようにして、記述された範囲の上下のわずかな変動を用いて、これらの範囲内の数値と実質的に同じ結果を達成することができる。同様に、これらの範囲の開示は、最小値と最大値との間の各値およびあらゆる値を含む連続範囲であることを意図されている。
【０００９】
用語「（メタ）アクリル」および「（メタ）アクリレート」は、それぞれ、アクリルおよび／またはメタクリルならびにアクリレートおよび／またはメタクリレートを意味する。
【００１０】
用語「エチレン／（メタ）アクリル酸コポリマーの塩」は、カルボン酸官能基の少なくとも一部が１個もしくは複数個のカチオンで中和されている、エチレンおよび（メタ）アクリル酸モノマーを両方とも含むコポリマーを意味する。好適なカチオンは、金属、アルカリ金属、アルカリ土類金属、アンモニア、第一級アミン、第二級アミン、第三級アミンまたはそれらの組み合わせの１種もしくは複数種であってもよい。
【００１１】
用語「初期破断点伸び」は、水への暴露前のポリアミド組成物の破断点伸びを意味し、ＡＳＴＭ  Ｄ６３８に従って測定される。言い換えれば、初期破断点伸びは０時間で測定される。
【００１２】
用語「ポリアルファ−１，３−グルカン」、「アルファ−１，３−グルカンポリマー」および「グルカンポリマー」は、本明細書では同じ意味で用いられる。
【００１３】
範囲および好ましい変形
本明細書に記載される任意の範囲は、特にはっきりと記述しない限り、その端点を明確に包含する。範囲としての量、濃度、または他の値もしくはパラメーターの記載は、範囲上限および範囲下限のそのような対が本明細書に明確に開示されているか否かに関わらず、任意の可能な範囲上限および任意の可能な範囲下限から形成される全ての可能な範囲を具体的に開示する。本明細書に記載されるコンパウンド、プロセスおよび物品は、明細書での範囲の定義で開示される具体的な値に限定されない。
【００１４】
本明細書に記載されるプロセス、コンパウンドおよび物品の−好ましいまたは好ましくないとして特定されているかどうかに関わらず−材料、化学物質、方法、工程、値、および／または範囲等の観点からの任意の変形の本明細書での開示は、材料、方法、工程、値、範囲等の任意の可能な組み合わせを含むことが具体的に意図されている。正確なかつ十分な裏付けを特許請求の範囲に提供することを目的として、任意の開示された組み合わせは、本明細書に記載されるプロセス、コンパウンド、および物品の好ましい変形である。
【００１５】
本明細書において、式（Ｉ）の硬化剤などの、本明細書に記載される任意の化学種の化学名に関しての命名誤りまたは誤字が存在する場合には、化学構造が化学名に優先する。そして、本明細書に記載される任意の化学種の化学構造に誤りが存在する場合には、当業者が意図される記載を理解する化学種の化学構造が優先する。
【００１６】
総則
相溶化剤と組み合わせてポリアルファ−１，３−グルカンを含むポリアミド組成物、前記組成物から製造される物品、およびそのようなポリアミド組成物の調製方法が本明細書に記載される。そのようなポリアミド組成物は、ポリアルファ−１，３−グルカンを含むが、相溶化剤を含まないポリアミド組成物と比べて改善された伸び特性を有する。そのようなポリアミド組成物はまた、相溶化剤を含まないポリアミド組成物と比べて改善された耐加水分解性を示す。
【００１７】
具体的には、本明細書に記載されるポリアミド組成物は、
（ａ）約２０〜約９９重量％のポリアミドと、
（ｂ）約０．５〜約４０重量％のポリアルファ−１，３−グルカンと、
（ｃ）約０．５〜約４０重量％の相溶化剤と
を含み、
ＡＳＴＭ  Ｄ６３８に従って測定されるときに少なくとも５パーセントの初期破断点伸びを有する。
【００１８】
さらに、本明細書に記載されるポリアミド組成物は、
（ａ）約２０〜約９９重量％のポリアミドと、
（ｂ）約０．５〜約４０重量％のポリアルファ−１，３−グルカンと、
（ｃ）約０．５〜約４０重量％の相溶化剤と
を含み、
ＡＳＴＭ  Ｄ６３８に従って測定されるときに少なくとも５パーセントの初期破断点伸びを有し；かつ
ここで、ポリアミド組成物は、ＡＳＴＭ  Ｄ６３８に従って測定されるときに少なくとも９％の２気圧の圧力で１２０℃での水への１９２時間暴露後の破断点伸びを示す。
【００１９】
ポリアミド組成物
ポリアミド
本明細書に記載されるポリアミド組成物を調製するために使用されてもよいポリアミドは、限定されず、約３００℃よりも下および約１３０℃よりも上の融点を有する任意のポリアミドであってもよい。ポリアミドは、１種もしくは複数種のジカルボン酸と１種もしくは複数種のジアミンとの、および／もしくは１種もしくは複数種のアミノカルボン酸の縮合生成物、ならびに／または１種もしくは複数種の環式ラクタムの開環重合生成物である。好適な環式ラクタムは、カプロラクタムおよびラウロラクタムである。ポリアミドは、全脂肪族または半芳香族であってもよい。
【００２０】
全脂肪族ポリアミド樹脂は、ジアミン、ジカルボン酸、ラクタム、アミノカルボン酸、およびそれらの反応性等価体などの脂肪族および脂環式モノマーから形成される。適切なアミノカルボン酸は、１１−アミノドデカン酸である。好適なラクタムは、カプロラクタムおよびラウロラクタムである。本発明との関連で、用語「全脂肪族ポリアミド」はまた、２種もしくはそれ以上のそのようなモノマーから誘導されるコポリマーおよび２種もしくはそれ以上の全脂肪族ポリアミドのブレンドを意味する。線状、分岐、および環式モノマーが使用されてもよい。全脂肪族ポリアミドに含まれるカルボン酸モノマーには、例えばアジピン酸（Ｃ６）、ピメリン酸（Ｃ７）、スベリン酸（Ｃ８），アゼライン酸（Ｃ９）、デカン二酸（Ｃ１０）、ドデカン二酸（Ｃ１２）、トリデカン二酸（Ｃ１３）、テトラデカン二酸（Ｃ１４）、ペンタデカン二酸（Ｃ１５）、ヘキサデカン二酸（Ｃ１６）およびオクタデカン二酸（Ｃ１８）などの、脂肪族カルボン酸が含まれるが、それらに限定されない。ジアミンは、テトラメチレンジアミン、ヘキサメチレンジアミン、オクタメチレンジアミン、デカメチレンジアミン、ドデカメチレンジアミン、２−メチルペンタメチレンジアミン、２−エチルテトラメチレンジアミン、２−メチルオクタメチレンジアミン；トリメチルヘキサメチレンジアミン、メタ−キシリレンジアミン、および／またはそれらの混合物を含むが、それらに限定されない、４個もしくはそれ以上の炭素原子を有するジアミンの中から選ぶことができる。
【００２１】
半芳香族ポリアミドは、ホモポリマー、コポリマー、ターポリマーであってもよく、芳香族基を含有するモノマーから形成され得る。１種もしくは複数種の芳香族カルボン酸は、テレフタル酸またはテレフタル酸と、イソフタル酸、フタル酸、２−メチルテレフタル酸およびナフタル酸などの、１種もしくは複数種の他のカルボン酸との混合物であってもよい。加えて、１種もしくは複数種の芳香族カルボン酸は、上に開示されたような、１種もしくは複数種の脂肪族ジカルボン酸と混合されてもよい。あるいは、メタ−キシリレンジアミン（ＭＸＤ）などの芳香族ジアミンは、その例がＭＸＤ６、ＭＸＤとアジピン酸とを含むホモポリマーである半芳香族ポリアミドを提供するために使用することができる。
【００２２】
本明細書に開示される好ましいポリアミドには、ポリ（ヘキサメチレンテレフタルアミド／２−メチルペンタメチレンテレフタルアミド）（ＰＡ６Ｔ／ＤＴ）；ポリ（ヘキサメチレンヘキサンジアミド）（ＰＡ６６）；ポリ（ヘキサメチレンドデカンジアミド）（ＰＡ６１２）；ポリ（ヘキサメチレンデカンジアミド）（ＰＡ６１０）；ポリ（ε−カプロラクタム）（ＰＡ６）；およびこれらのブレンドが含まれる。
【００２３】
本明細書に記載されるポリアミド組成物中のポリアミドの濃度は、２０〜９９重量パーセント、好ましくは５０〜９８パーセント、より好ましくは５０〜９５重量パーセント、最も好ましくは６０〜９０重量パーセントの範囲であってもよい。
【００２４】
ポリアルファ−１，３−グルカン
ポリアルファ−１，３−グルカンは、グリコシド結合により結合しているグルコースモノマー単位を含むポリマーであり、ここで、グリコシド結合の少なくとも約５０％は、アルファ−１，３−グリコシド結合である。ポリアルファ−１，３−グルカンは、多糖の１種である。ポリアルファ−１，３−グルカンの１，３−結合は、次の通り：
【００２５】
【化１】
2020500950.tif 000002
【００２６】
（式中、ｎは、少なくとも３の整数である）
例示することができる。
【００２７】
本明細書に記載されるポリアミド組成物中のポリアルファ−１，３−グルカンは、約５０〜０．１ミクロン、好ましくは２５〜０．５ミクロン、より好ましくは１０〜０．５ミクロンの粒径を有する固体である。
【００２８】
ポリアミド組成物中のポリアルファ−１，３−グルカンの濃度は、約０．５〜４０重量パーセント、好ましくは１〜３０重量パーセント、より好ましくは約２〜２５重量パーセントの範囲であってもよい。
【００２９】
本明細書に記載されるポリアミド組成物の最終用途に応じて、当業者は、所望の破断点伸び特性を得るために必要なポリアミド組成物中のポリアルファ−１，３−グルカンの濃度を容易に選ぶことができる。
【００３０】
相溶化剤
本明細書に記載されるポリアミド組成物に使用される相溶化剤は、酸無水物基、酸基、カルボン酸の金属塩、エポキシ基、酢酸ビニル基、アクリレート基、またはこれらの組み合わせから選択される官能基を含む。
【００３１】
官能基がポリマーへ共重合されているエチレンコポリマー、例えば、適切な官能基を含有するエチレンと（メタ）アクリレートモノマーとのコポリマーが相溶化剤の例である。本明細書では、用語（メタ）アクリレートは、アクリレート、メタクリレート、または２つの混合物のいずれかであってもよい化合物を意味する。有用な（メタ）アクリレート官能性化合物には、（メタ）アクリル酸およびグリシジル（メタ）アクリレートが含まれる。エチレンおよび官能化（メタ）アクリレートモノマーに加えて、酢酸ビニル、非官能化（メタ）アクリレートエステル、例えばエチル（メタ）アクリレート、ｎ−ブチル（メタ）アクリレート、ｉ−ブチル（メタ）アクリレートおよびシクロヘキシル（メタ）アクリレートなどの、他のモノマーがそのようなポリマーへ共重合させられてもよい。
【００３２】
好適な相溶化剤にはまた、アイオノマーが含まれ得る。アイオノマーとは、亜鉛、マグネシウム、およびマンガンなどの金属カチオンで中和されているかまたは部分中和されているカルボキシル基含有ポリマーを意味する。アイオノマーの例は、両方とも本明細書に参照により援用される、米国特許第３，２６４，２７２号明細書および同第４，１８７，３５８号明細書に記載されている。好適なカルボキシル基含有ポリマーの例としては、エチレン／アクリル酸コポリマーおよびエチレン／メタクリル酸コポリマーが挙げられるが、それらに限定されない。カルボキシル基含有ポリマーはまた、ブチルアクリレートなどの、しかしこれに限定されない、１種もしくは複数種の追加のモノマーから誘導されてもよい。アイオノマーは、Ｅ．Ｉ．ｄｕ  Ｐｏｎｔ  ｄｅ  Ｎｅｍｏｕｒｓ  ａｎｄ  Ｃｏ．，Ｗｉｌｍｉｎｇｔｏｎ，ＤＥからＳｕｒｌｙｎ（登録商標）商標で商業的に入手可能である。
【００３３】
相溶化剤は好ましくは、エチレン／α−オレフィンコポリマーをベースとしてもよい。１，４−ヘキサジエンまたはジシクロペンタジエンなどのジエンモノマーが、エチレン−プロピレン−ジエン（ＥＰＤＭ）ポリマーなどのコポリマーの製造に任意選択的に使用されてもよい。カルボキシル部分は、不飽和カルボキシル含有モノマーと共重合させることによってポリオレフィンの製造中に導入されてもよい。好ましい相溶化剤は、０．３〜５重量％の無水マレイン酸でグラフトされたエチレン／α−オレフィンコポリマーである。α−オレフィンは好ましくは、ブタン、ヘキサン、およびオクタンから選択される。官能基を含むコポリマーのブレンドもまた相溶化剤として使用されてもよい。無水マレイン酸でグラフトされているエチレン／α−オレフィンコポリマーの例としては、Ｄｏｗ  Ｃｈｅｍｉｃａｌ，Ｍｉｄｌａｎｄ  Ｍｉｃｈｉｇａｎ製のＰＡＲＡＬＯＩＤTM銘柄でのそれらの市販のコポリマーが挙げられる。
【００３４】
本明細書では、用語エチレンコポリマーには、エチレンターポリマーおよびエチレンマルチポリマー、すなわち、３種超の異なる繰り返し単位を有するポリマーが含まれる。本明細書に記載される相溶化剤として有用なエチレンコポリマーには、式Ｅ／Ｘ／Ｙ［式中：
Ｅは、エチレンから形成されるラジカルであり；
Ｘは、
ＣＨ2＝ＣＨ（Ｒ1）−Ｃ（Ｏ）−ＯＲ2
（ここで、Ｒ1は、Ｈ、ＣＨ3またはＣ2Ｈ5であり、Ｒ2は、１〜８個の炭素原子を有するアルキル基である）；酢酸ビニル；およびそれらの混合物から形成されるラジカルからなる群から選択され；ここでＸは、Ｅ／Ｘ／Ｙコポリマーの０〜５０重量％を占め；
Ｙは、一酸化炭素、二酸化硫黄、アクリロニトリル、無水マレイン酸、マレイン酸ジエステル、（メタ）アクリル酸、マレイン酸、マレイン酸モノエステル、イタコン酸、フマル酸、フマル酸モノエステルならびに前記先行酸のカリウム、ナトリウムおよび亜鉛塩、グリシジル（メタ）アクリレート、２−ヒドロキシエチル（メタ）アクリレート、２−イソシアナトエチル（メタ）アクリレートおよびグリシジルビニルエーテルからなる群から選択されるモノマーから形成される１種もしくは複数種のラジカルであり；ここで、Ｙは、Ｅ／Ｘ／Ｙコポリマーの０．５〜３５重量％、好ましくはＥ／Ｘ／Ｙコポリマーの０．５〜２０重量パーセントであり、そしてＥは、残り重量パーセントであり、好ましくはＥ／Ｘ／Ｙコポリマーの４０〜９０重量パーセントを含む］のエチレンコポリマーからなる群から選択されるものが含まれる。
【００３５】
相溶化剤は、官能基を含有する最低限約０．５、より好ましくは１．０、非常に好ましくは約２重量パーセントの繰り返し単位および／またはグラフト化分子、ならびに官能基を含有する最大限約１５、より好ましくは約１３、非常に好ましくは約１０重量パーセントのモノマーを含有することが好ましい。任意の好ましい最小量が、好ましい範囲を形成するために任意の好ましい最大量と組み合わせられてもよいことが理解されるべきである。相溶化剤中に存在する１種超のタイプの官能性モノマー、および／または１種超の相溶化剤があってもよい。一実施形態において、相溶化剤は、官能基もしくはカルボキシレート塩（金属を含む）を含有する約２．５〜約１０重量パーセントの繰り返し単位および／またはグラフト化分子を含む。
【００３６】
本明細書に記載されるポリアミド組成物中の相溶化剤の濃度は、約０．５〜４０重量パーセント、好ましくは０．５〜３０重量パーセント、より好ましくは約１〜３０重量パーセントの範囲であってもよい。
【００３７】
ポリアミド組成物中のグルカンの濃度が約５重量パーセント以下であるとき、初期破断点伸び値は、ポリアミド組成物中の相溶化剤の濃度に応じて５パーセント未満であってもよい。初期（０時間）破断点伸び値は、ポリアルファ−１，３−グルカン対相溶化剤（ポリアルファ−１，３−グルカン：相溶化剤）の濃度比を変更することによってそのような状況下で改善され得る。好ましくは、ポリアルファ−１，３−グルカン：相溶化剤比は、ポリアミド組成物中のポリアルファ−１，３−グルカンの濃度が約５重量パーセント以下であるとき、約１：０．７５、好ましくは１：１、より好ましくは少なくとも１：１．５であるべきである。
【００３８】
添加剤
ポリアミド組成物は、１種もしくは複数種の添加剤をさらに含むことができ、ここで、添加剤は、顔料、界面活性剤、充填剤、安定剤、紫外線吸収剤、分散剤、難燃剤、抗菌剤、可塑剤またはそれらの組み合わせである。
【００３９】
本明細書に記載されるポリアミドコンパウンドの調製
ポリアミド組成物は、当業者に公知の様々な方法を用いて調製されてよい。例えば、ポリアミド組成物は、溶液中でブレンドされた後、溶媒の少なくとも一部を除去されてもよい。溶媒の少なくとも一部を除去する工程は、周囲温度で、周囲圧力で、減圧で、高温でまたは減圧と高温との組み合わせで行うことができる。溶媒はまた、噴霧乾燥プロセスを用いて除去することができる。
【００４０】
ポリアミド組成物はまた、全ての成分およびいかなる任意選択の添加剤もがポリアミドマトリックス中で十分に混合されるかまたは分散させられる、溶融ブレンディングによって形成され得る。任意の溶融ブレンディング法が、全ての成分およびいかなる任意選択の添加剤をもポリアミド樹脂に混ぜ込むために用いられ得る。例えば、全ての成分が、一軸スクリュー押出機もしくは二軸スクリュー押出機、かき混ぜ機、一軸スクリューもしくは二軸スクリュー混練機、またはバンバリー（Ｂａｎｂｕｒｙ）ミキサーなどの、メルトミキサーへ供給されてもよい。成分は全て、一気にまたは回分式の徐々の添加で添加されてもよい。成分が回分式に徐々に添加される場合、成分の一部が先ず添加され、次に、十分に混合された組成物が得られるまで、その後添加される残りの成分と溶融混合される。
【００４１】
ポリアミド組成物は、同一の、しかし相溶化剤を欠くポリアミド組成物と比べて改善された耐加水分解性および破断点伸び特性を示す。
【００４２】
本明細書に開示されるポリアミド組成物は、１９２時間２気圧圧力で１２０℃での水に曝された場合に、ＡＳＴＭ  Ｄ６３８に従って測定されるときに少なくとも９パーセント、好ましくは少なくとも１１パーセントの破断点伸びを示す。
【００４３】
試験方法
熱可塑性ポリマー組成物の引張強度（ＴＳ）、破断点伸び（ＥＢ）および引張弾性率（ＴＭ）などの、引張特性は、５０．８ｍｍ／分（２インチ／分）のクロスヘッド速度でＩｎｓｔｒｏｎ  Ｕｎｉｖｅｒｓａｌ試験装置モデル４２０２を用いてＴｙｐｅ  Ｉ試験片を使って２３℃でＡＳＴＭ  Ｄ６３８明細によって測定された。５つの試験試料の平均が表１にリストアップされる。
【実施例】
【００４４】
本開示は、以下の実施例においてさらに明確にされる。これらの実施例は、本開示の特定の好ましい態様を示しているが、例示のためにのみ示されていることが理解されるべきである。上記の考察およびこれらの実施例から、当業者は、本開示の本質的な特徴を確認することができ、それの趣旨および範囲から逸脱することなく、様々な変更および修正を行ってそれを様々な使用および条件に適応させることができる。
【００４５】
例示的な物品は、下表で「Ｅ」で識別され、本明細書に記載されるおよび列挙されるコンパウンド、プロセス、および物品の範囲をさらに例証することのみを意図し、限定することを意図するものではない。比較例は、下表で「Ｃ」で識別される。
【００４６】
原材料
下表で例示されるコンパウンド、プロセス、および物品において、次の原材料を使用した。全てのパーセントは、特に明記しない限り重量による。
ポリアミドＡ−ＤｕＰｏｎｔからＺｙｔｅｌ（登録商標）１５１として入手可能なポリアミド６１２
グルカン−ポリアルファ−１，３−グルカン
相溶化剤−ＴＲＸ３０１ＥとしてＥ．Ｉ．ＤｕＰｏｎｔ  ｄｅ  Ｎｅｍｏｕｒｓ  ａｎｄ  Ｃｏｍｐａｎｙ，Ｗｉｌｍｉｎｇｔｏｎ，ＤＥ，ＵＳＡから入手可能な１．８重量％の無水マレイン酸でグラフトされたエチレンα−オレフィンコポリマー
【００４７】
ポリアミド組成物の製造プロセス
ポリアミドと、ポリアルファ−１，３−グルカンと、存在する場合相溶化剤とを、二軸スクリュー押出機を用いて一緒に配合する。混合物を、次に射出成形してＡＳＴＭ  Ｄ６３８  Ｔｙｐｅ  Ｉ引張試験片にする。成形した引張試験片を機械的性能について試験した。結果を表１および２に示す。
【００４８】
【表１】
2020500950.tif 000003
【００４９】
【表２】
2020500950.tif 000004
【００５０】
表１および２は、ポリアルファ−１，３−グルカンおよび相溶化剤を両方とも含むポリアミド組成物が、実施例Ｅ２〜Ｅ９によって示されるように少なくとも９パーセント（Ｅ３）の１２０℃および２気圧で１９２時間の水への暴露後の破断点伸びを示すことを示す。表１および２はまた、ポリアミド／ポリアルファ−１，３−グルカン混合物への相溶化剤の添加が、初期（０時間）破断点伸びを３２パーセント（実施例Ｅ７）ほどに多くまで向上させ得ることを示す。
【００５１】
実施例Ｅ１は、ポリアミド組成物中のポリアルファ−１，３−グルカンの濃度が約５重量パーセント以下であるとき、相溶化剤の濃度が余りにも低い場合には、所望の初期破断点伸び値が５パーセント未満であってもよいことを示す。Ｅ１は、５重量パーセントのポリアルファ−１，３−グルカンの濃度および２．５重量パーセントの相溶化剤の濃度を有し、たったの２．４パーセントの破断点伸びを示す。Ｅ８は、ポリアミド組成物中のポリアルファ−１，３−グルカンの濃度が５重量パーセントであるとき、１：１のポリアルファ−１，３−グルカン対相溶化剤（ポリアルファ−１，３−グルカン：相溶化剤）の濃度比が少なくとも５パーセントの初期破断点伸びを提供することを示す。
【国際調査報告】
2020500950.tif 000005
2020500950.tif 000006